(57)【要約】  本発明は、本明細書に記載されるように、少なくとも油と、化合物１〜３またはそれらの組み合わせより選択される少なくとも１つの化合物と、を含む組成物を提供する。本組成物は、エチレン系インターポリマーの高圧フリーラジカル重合を改善するため、及びプロセス全体を通して往復運動装置内のポリマー蓄積を低減するために使用され得る。【特許請求の範囲】
【請求項１】
少なくとも
Ａ）油と、
Ｂ）以下の化合物ｉ）〜ｉｖ）
【化１】
2017537189.tif 000023
（化合物１について、Ｒ１、Ｒ２、Ｒ３、Ｒ４、Ｒ５、Ｒ６、Ｒ７、及びＲ８はそれぞれ独立して、Ｈ、アルキル、またはアルコキシより選択される）、
【化２】
2017537189.tif 000024
（化合物２について、Ｒ１はＯＨまたはＯ−Ｒより選択され、式中、Ｒがアルキルであり、Ｒ２、Ｒ３、Ｒ４、及びＲ５はそれぞれ独立して、Ｈ、アルキル、またはアルコキシより選択される）、
【化３】
2017537189.tif 000025
（化合物３について、Ｒ１、Ｒ２、Ｒ４、及びＲ５はそれぞれ独立して、Ｈ、アルキル、またはアルコキシより選択され、Ｒ３はＨまたはアルキルより選択される）、または
ｉｖ）化合物１〜３のうちの２つ以上の組み合わせ、
より選択される少なくとも１つの化合物と、を含む組成物であって、前記組成物が、アルコールを除きかつ上記化合物２以外の非芳香族極性化合物を１．０重量パーセント以下（前記組成物の重量に基づいて）含み、前記非芳香族化合物が１．００デバイ以上の双極子モーメントを有する、組成物。
【請求項２】
前記化合物が、前記油の重量に基づいて、５〜６０，０００ｐｐｍの量で存在する、請求項１に記載の組成物。
【請求項３】
前記油及び化合物が、前記組成物の重量に基づいて、前記組成物の９９．０重量パーセント以上を構成する、請求項１または請求項２に記載の組成物。
【請求項４】
前記化合物が、以下の化合物ａ）〜ｄ）、
【化４】
2017537189.tif 000026
【化５】
2017537189.tif 000027
【化６】
2017537189.tif 000028
またはｄ）それらの組み合わせ、より選択される、請求項１〜３のいずれか一項に記載の組成物。
【請求項５】
エチレン系インターポリマーを調製するためのプロセスであって、前記プロセスが、エチレンと酸及び／またはエステル基を含有する少なくとも１つのコモノマーとを含む混合物を、１００ＭＰａ以上の圧力で、少なくとも１つのフリーラジカル開始剤の存在下で、かつ少なくとも１つの反応器と、以下
ａ）往復運動装置、
ｂ）回転装置、
ｃ）またはそれらの組み合わせ、
より選択される少なくとも１つの構成要素と、を含む反応器系内で、重合することを含み、請求項１〜４のいずれか一項に記載の組成物が、前記少なくとも１つの構成要素に注入される、プロセス。
【請求項６】
前記重合の間、前記組成物が前記少なくとも１つの構成要素に継続的に注入される、請求項５のいずれか一項に記載のプロセス。
【請求項７】
前記組成物が５〜１００ｌｂｓ／時の速度で注入される、請求項６に記載のプロセス。
【請求項８】
前記少なくとも１つの構成要素が往復運動装置である、請求項５〜７のいずれか一項に記載のプロセス。
【請求項９】
前記往復運動装置がハイパー圧縮機である、請求項８に記載のプロセス。
【請求項１０】
前記ハイパー圧縮機内の吐出圧力が１００ＭＰａ〜４００ＭＰａである、請求項９に記載のプロセス。
【請求項１１】
前記組成物が１つ以上の注入点で前記ハイパー圧縮機に注入される、請求項５〜１０のいずれか一項に記載のプロセス。
【請求項１２】
前記コモノマーが、アクリル酸、エチレンアクリレート、またはそれらの組み合わせより選択される、請求項５〜１１のいずれか一項に記載のプロセス。
【請求項１３】
エチレンと酸及び／またはエステル基を含有する少なくとも１つのコモノマーとを含む混合物の重合において使用される往復運動装置及び／または回転装置内のポリマー蓄積を低減するためのプロセスであって、請求項１〜４のいずれか一項に記載の組成物を前記往復運動装置及び／または回転装置に注入することを含む、プロセス。
【請求項１４】
前記重合の間、前記組成物が前記往復運動装置及び／または回転装置に継続的に注入される、請求項１３に記載のプロセス。
【請求項１５】
前記組成物が２〜１５０ｌｂｓ／時の速度で注入される、請求項１４に記載のプロセス。
【請求項１６】
前記組成物が往復運動装置に注入される、請求項１３〜１５のいずれか一項に記載のプロセス。
【請求項１７】
前記往復運動装置がハイパー圧縮である、請求項１６に記載のプロセス。
【請求項１８】
前記組成物が１つ以上の注入点で前記ハイパー圧縮機に注入される、請求項１３〜１７のいずれか一項に記載のプロセス。
【請求項１９】
前記ハイパー圧縮機内の前記吐出圧力が１００ＭＰａ〜４００ＭＰａである、請求項１３〜１８のいずれか一項に記載のプロセス。
【請求項２０】
前記コモノマーが、アクリル酸、エチレンアクリレート、またはそれらの組み合わせより選択される、請求項１３〜１９のいずれか一項に記載のプロセス。
【発明の詳細な説明】
【背景技術】
【０００１】
関連出願の参照
本出願は、２０１４年１１月１３日に提出され、かつ参照により本明細書に組み込まれる米国仮出願第６２／０７９，３４５号の利益を主張するものである。
【０００２】
高圧フリーラジカル重合における反応性極性コモノマーの不所望な自己重合が、研究されており、重合阻害剤及び他の方法を使用して対処されてきた。例えば、米国特許第４，７２１，７６１号、米国特許第７，４１３，６１５号、及び国際特許ＷＯ２０１４／１０６０６７を参照されたい。しかしながら、極性コモノマーの自己重合を低減し、かつコモノマーと接触する装置（例えば、回転及び／または往復運動装置）の早期故障を防ぐために使用され得る新規の潤滑剤組成物が必要とされている。この必要性は以下の発明により満たされた。
【発明の概要】
【０００３】
本発明は、少なくとも以下の、
Ａ）油と、
Ｂ）以下の化合物ｉ）〜ｉｖ）
【０００４】
【化１】
2017537189.tif 000002
【０００５】
（化合物１について、Ｒ１、Ｒ２、Ｒ３、Ｒ４、Ｒ５、Ｒ６、Ｒ７、及びＲ８はそれぞれ独立して、Ｈ、アルキル、またはアルコキシより選択される）、
【０００６】
【化２】
2017537189.tif 000003
【０００７】
（化合物２について、Ｒ１はＯＨまたはＯＲより選択され、式中、Ｒがアルキルであり、Ｒ２、Ｒ３、Ｒ４、及びＲ５はそれぞれ独立して、Ｈ、アルキル、またはアルコキシより選択される）、
【０００８】
【化３】
2017537189.tif 000004
【０００９】
（化合物３について、Ｒ１、Ｒ２、Ｒ４、及びＲ５はそれぞれ独立して、Ｈ、アルキル、またはアルコキシより選択され、Ｒ３はＨまたはアルキルより選択される）、または
ｉｖ）化合物１〜３のうちの２つ以上の組み合わせ、
より選択される少なくとも１つの化合物と、を含む組成物であって、
該組成物が、アルコールを除きかつ上記化合物２以外の非芳香族極性化合物を１．０重量パーセント以下（前記組成物の重量に基づいて）含み、非芳香族化合物が１．００デバイ以上の双極子モーメントを有する、組成物を提供する。
【図面の簡単な説明】
【００１０】
【図１】高圧共重合プロセスのための、オートクレーブ、管形反応器、または両方の反応器の組み合わせを含む反応器系を示す一般的なフロー図を描写する。
【発明を実施するための形態】
【００１１】
上で説明されるように、本発明は、少なくとも以下の、
Ａ）油と、
Ｂ）以下の化合物ｉ）〜ｉｖ）
【００１２】
【化４】
2017537189.tif 000005
【００１３】
（化合物１について、Ｒ１、Ｒ２、Ｒ３、Ｒ４、Ｒ５、Ｒ６、Ｒ７、及びＲ８はそれぞれ独立して、Ｈ、アルキル、またはアルコキシより選択される）、
【００１４】
【化５】
2017537189.tif 000006
【００１５】
（化合物２について、Ｒ１はＯＨまたはＯＲより選択され、式中、Ｒがアルキルであり、Ｒ２、Ｒ３、Ｒ４、及びＲ５はそれぞれ独立して、Ｈ、アルキル、またはアルコキシより選択される）、
【００１６】
【化６】
2017537189.tif 000007
【００１７】
（化合物３について、Ｒ１、Ｒ２、Ｒ４、及びＲ５はそれぞれ独立して、Ｈ、アルキル、またはアルコキシより選択され、Ｒ３はＨまたはアルキルより選択される）、または
ｉｖ）化合物１〜３のうちの２つ以上の組み合わせ、
より選択される少なくとも１つの化合物と、を含む組成物であって、
該組成物が、アルコールを除きかつ上記化合物２以外の非芳香族極性化合物を１．０重量パーセント以下、さらには０．５重量パーセント以下、さらには０．２重量パーセント以下、さらには０．１重量パーセント以下（組成物の重量に基づいて）含み、非芳香族化合物が１．００デバイ以上、さらには１．１０以上、さらには１．２０以上、さらには１．３０以上の双極子モーメントを有する、組成物を提供する。
【００１８】
本明細書で使用される場合、Ｒ１＝Ｒ１、Ｒ２＝Ｒ２、Ｒ３＝Ｒ３、などである。
【００１９】
発明の組成物は、本明細書に記載されるように２つ以上の実施形態を含み得る。
【００２０】
一実施形態において、油は鉱物油である。さらなる実施形態において、油は、４０℃で５０〜２００ｍｍ２／ｓの動粘度を有する。
【００２１】
一実施形態において、化合物は、油の重量に基づいて、５〜６０，０００ｐｐｍの量で存在する。さらなる実施形態において、化合物は、油の重量に基づいて、５〜４０，０００ｐｐｍ、さらには５〜２０，０００ｐｐｍの量で存在する。
【００２２】
一実施形態において、化合物は、油の重量に基づいて、５〜１０，０００ｐｐｍ、さらには５〜５，０００ｐｐｍ、さらには５〜２，０００ｐｐｍ、さらには５〜１，０００ｐｐｍの量で存在する。
【００２３】
一実施形態において、化合物は、油の重量に基づいて、５〜７００ｐｐｍ、さらには５〜５００ｐｐｍ、さらには５〜２００ｐｐｍ、さらには５〜１００ｐｐｍの量で存在する。
【００２４】
一実施形態において、油及び化合物は、組成物の重量に基づいて、組成物の９９．０重量パーセント以上を構成する。さらなる実施形態において、油及び化合物は、組成物の重量に基づいて、組成物の９９．５重量パーセント以上を構成する。さらなる実施形態において、油及び化合物は、組成物の重量に基づいて、組成物の９９．８重量パーセント以上を構成する。
【００２５】
一実施形態において、化合物は、以下の化合物ａ）〜ｄ）
【００２６】
【化７】
2017537189.tif 000008
【００２７】
【化８】
2017537189.tif 000009
【００２８】
【化９】
2017537189.tif 000010
【００２９】
またはｄ）それらの組み合わせより選択される。
【００３０】
本発明はまた、エチレン系インターポリマーを調製するためのプロセスを提供し、該プロセスは、エチレンと酸及び／またはエステル基を含有する少なくとも１つのコモノマーとを含む混合物を、１００ＭＰａ以上の圧力で、少なくとも１つのフリーラジカル開始剤の存在下で、かつ少なくとも１つの反応器と、以下
ａ）往復運動装置（例えば、加圧ポンプまたは圧縮機）、
ｂ）回転装置（例えば、回転アジテータ）、
ｃ）またはそれらの組み合わせ、
より選択される少なくとも１つの構成要素と、を含む反応器系内で、重合することを含み、発明の組成物が少なくとも１つの構成要素に注入される。
【００３１】
一実施形態において、本組成物は少なくとも１つの構成要素に継続的に注入される。さらなる実施形態において、本組成物は、２〜１５０ｌｂｓ／時、さらには３〜１２０ｌｂｓ／時、さらには５〜１００ｌｂｓ／時、さらには８〜８０ｌｂｓ／時、さらには１０〜６０ｌｂｓ／時の速度で注入される。
【００３２】
一実施形態において、少なくとも１つの構成要素は往復運動装置である。さらなる実施形態において、往復運動装置はハイパー圧縮機である。さらなる実施形態において、ハイパー圧縮機内の吐出圧力は１００ＭＰａ〜４００ＭＰａである。
【００３３】
一実施形態において、本組成物は１つ以上の注入点でハイパー圧縮機に注入される。さらなる実施形態において、本組成物は２つ以上の注入点でハイパー圧縮機に注入される。
【００３４】
一実施形態において、コモノマーは、アクリル酸、エチレンアクリレート、またはそれらの組み合わせより選択される。
【００３５】
本発明はまた、エチレンと酸及び／またはエステル基を含有する少なくとも１つのコモノマーとを含む混合物の重合において使用される往復運動装置及び／または回転装置内のポリマー蓄積を低減するためのプロセスであって、発明の組成物を往復運動装置及び／または回転装置に注入することを含む、プロセスを提供する。さらなる実施形態において、重合は、１００ＭＰａ以上の圧力で、かつ少なくとも１つのフリーラジカル開始剤の存在下で起こる。
【００３６】
一実施形態において、本組成物は往復運動装置及び／または回転装置に継続的に注入される。さらなる実施形態において、本組成物は、５〜１００ｌｂｓ／時の速度で、さらには１０〜８０ｌｂｓ／時の速度で、さらには２０〜６０ｌｂｓ／時で注入される。
【００３７】
一実施形態において、本組成物は往復運動装置に注入される。さらなる実施形態において、往復運動装置はハイパー圧縮である。さらなる実施形態において、本組成物は、１つ以上の注入点でハイパー圧縮機に注入される。さらなる実施形態において、本組成物は２つ以上の注入点でハイパー圧縮機に注入される。
【００３８】
一実施形態において、ハイパー圧縮機内の吐出圧力は１００ＭＰａ〜４００ＭＰａである。
【００３９】
一実施形態において、コモノマーは、アクリル酸、エチレンアクリレート、またはそれらの組み合わせより選択される。
【００４０】
発明のプロセスは、本明細書に記載されるように２つ以上の実施形態の組み合わせを含み得る。
【００４１】
以下の実施形態は、上に記載される発明のプロセスに適合する。
【００４２】
一実施形態において、少なくとも１つの反応器内の圧力は、１１０ＭＰａ以上、さらには１３０ＭＰａ以上、さらには１５０ＭＰａ以上である。
【００４３】
一実施形態において、少なくとも１つの反応器が反応器構成内に存在し、そこにおいてコモノマー（例えば、アクリル酸（ＡＡ））は、反応器の上部領域に直接または非直接的に供給されるエチレンフィードに注入される。さらなる実施形態において、ＣＴＡは主に上部領域に供給される（例えば、高酸生成物のＭＷＤを狭くするため）。
【００４４】
一実施形態において、コモノマーはアルキルアクリレートである。好適なアクリレートとしては、メチル、エチル、プロピル、ブチル、及び高級アクリレートが挙げられる。
【００４５】
一実施形態において、コモノマーはアルキルメタクリレートである。好適なメタクリレートとしては、メチル、エチル、プロピル、ブチル、及び高級メタクリレートが挙げられる。
【００４６】
一実施形態において、少なくとも１つの反応器内の温度は、１７０℃以上、さらには２００℃以上、さらには２２０℃である。
【００４７】
発明の方法は、本明細書に記載されるように２つ以上の実施形態の組み合わせを含み得る。
【００４８】
本発明はまた、本明細書に記載される１つ以上の実施形態の発明の方法から形成されるエチレン系ポリマーを含む組成物を提供する。
【００４９】
一実施形態において、エチレン系インターポリマーは、ポリマーの重量に基づいて、重合形態で１〜３０重量パーセントのコモノマー、さらには３〜２８重量パーセントのコモノマー、及びさらには５〜２５重量パーセントコモノマーを含む。
【００５０】
一実施形態において、エチレン系インターポリマーは、０．９００〜０．９５５ｇ／ｃｃ、さらには０．９００〜０．９５０ｇ／ｃｃ（１ｃｃ＝１ｃｍ３）の密度を有する。
【００５１】
一実施形態において、エチレン系インターポリマーは、０．２〜５０００ｇ／１０分、さらには０．５〜４０００ｇ／１０分、及びさらには１〜３０００ｇ／１０分のメルトインデックス（Ｉ２）を有する。
【００５２】
一実施形態において、本組成物は、第２のエチレン系ポリマーをさらに含む。
【００５３】
一実施形態において、第２のエチレン系ポリマーは、エチレン／アルファオレフィンコポリマー、低密度ポリエチレン（ＬＤＰＥ）、高密度ポリエチレン（ＨＤＰＥ）、またはそれらの組み合わせより選択される。
【００５４】
一実施形態において、第２のエチレン系ポリマーは、ＬＤＰＥホモポリマーである。
【００５５】
一実施形態において、第２のエチレン系ポリマーは、リニア低密度ポリエチレン（ＬＬＤＰＥ）である。リニア低密度ポリエチレン（ＬＬＤＰＥ）は、プロピレン、ブテン−１、ペンテン−１、４−メチルペンテン−１、ペンテン−１、ヘキセン−１、及びオクテン−１などが挙げられるがこれらに限定されない１つ以上のアルファオレフィンとのエチレンのコポリマーを含む。
【００５６】
本組成物は、本明細書に記載されるように２つ以上の実施形態の組み合わせを含み得る。
【００５７】
本発明はまた、発明の組成物から形成される少なくとも１つの構成要素を含む物品を提供する。
【００５８】
一実施形態において、物品は、コーティング、フィルム、泡沫、ラミネート、線維、またはテープより選択される。
【００５９】
一実施形態において、物品は、水性分散液（例えば、紙、（肥料）顆粒などのための分散液コーティング）である。
【００６０】
一実施形態において、物品は押出コーティングである。別の実施形態において、物品はフィルムである。
【００６１】
発明の物品は、本明細書に記載されるように２つ以上の実施形態の組み合わせを含み得る。
【００６２】
発明の組成物
発明の組成物は、少なくとも以下の、
Ａ）油と、
Ｂ）以下の化合物ｉ）〜ｉｖ）
【００６３】
【化１０】
2017537189.tif 000011
【００６４】
（化合物１について、Ｒ１、Ｒ２、Ｒ３、Ｒ４、Ｒ５、Ｒ６、Ｒ７、及びＲ８はそれぞれ独立して、Ｈ、アルキル、またはアルコキシより、及びさらにはＨまたはアルキル（例えば、Ｃ１−Ｃ５アルキル）より、及びさらにはＨより選択される）、
【００６５】
【化１１】
2017537189.tif 000012
【００６６】
（化合物２について、Ｒ１はＯＲのＯＨより選択され、式中、Ｒがアルキル（例えば、Ｃ１−Ｃ５アルキル）であり、及びさらにＲ１がＯＨであり、Ｒ２、Ｒ３、Ｒ４、及びＲ５はそれぞれ独立して、Ｈ、アルキル、またはアルコキシより、及びさらにはＨまたはアルキルより、及びさらにはアルキルより、及びさらにはＣ１−Ｃ５アルキルより選択される）、
【００６７】
【化１２】
2017537189.tif 000013
【００６８】
（化合物３について、Ｒ１、Ｒ２、Ｒ４、及びＲ５はそれぞれ独立して、Ｈ、アルキル、またはアルコキシより、さらにはＨまたはアルキルより、さらにＨより選択され、Ｒ３は、Ｈまたはアルキル、さらにはアルキル、及びさらにはＣ１−Ｃ５アルキルより選択される）、または
ｉｖ）化合物１〜３のうちの２つ以上の組み合わせ、
とを含み、該組成物は、アルコールを除きかつ上記化合物２以外の非芳香族極性化合物を１．０重量パーセント以下、さらには０．５重量パーセント以下、及びさらには０．２重量パーセント以下、及びさらには０．１重量パーセント以下（組成物の重量に基づいて）含み、非芳香族極性化合物が１．００デバイ以上、さらには１．１０以上、さらには１．２０以上、さらには１．３０以上の双極子モーメントを有する。
【００６９】
一実施形態において、少なくとも１つの化合物は、以下の化合物ｉ）、ｉｉ）
【００７０】
【化１３】
2017537189.tif 000014
【００７１】
（化合物１について、Ｒ１、Ｒ２、Ｒ３、Ｒ４、Ｒ５、Ｒ６、Ｒ７、及びＲ８はそれぞれ独立して、Ｈ、アルキル、またはアルコキシより、及びさらにはＨまたはアルキル（例えば、Ｃ１−Ｃ５アルキル）より、及びさらにはＨより選択される）、
【００７２】
【化１４】
2017537189.tif 000015
【００７３】
（化合物２について、Ｒ１はＯＲのＯＨより選択され、式中、Ｒがアルキル（例えば、Ｃ１−Ｃ５アルキル）であり、さらにＲ１がＯＨであり、Ｒ２、Ｒ３、Ｒ４、及びＲ５はそれぞれ独立して、Ｈ、アルキル、またはアルコキシより、及びさらにはＨまたはアルキルより、及びさらにはアルキルより、及びさらにはＣ１−Ｃ５アルキルより選択される）、またはそれらの組み合わせより選択される。
【００７４】
一実施形態において、少なくとも１つの化合物は、化合物１
【００７５】
【化１５】
2017537189.tif 000016
【００７６】
（化合物１について、Ｒ１、Ｒ２、Ｒ３、Ｒ４、Ｒ５、Ｒ６、Ｒ７、及びＲ８はそれぞれ独立して、Ｈ、アルキル、またはアルコキシより、及びさらにはＨまたはアルキル（例えば、Ｃ１−Ｃ５アルキル）より、及びさらにはＨより選択される）、
より選択される。
【００７７】
一実施形態において、化合物は、化合物２
【００７８】
【化１６】
2017537189.tif 000017
【００７９】
（化合物２について、Ｒ１はＯＲのＯＨより選択され、式中、Ｒがアルキル（例えば、Ｃ１−Ｃ５アルキル）であり、及びさらにＲ１がＯＨであり、Ｒ２、Ｒ３、Ｒ４、及びＲ５はそれぞれ独立して、Ｈ、アルキル、またはアルコキシより、及びさらにはＨまたはアルキルより、及びさらにはアルキルより、及びさらにはＣ１−Ｃ５アルキルより選択される）、
より選択される。
【００８０】
一実施形態において、化合物は、化合物３
【００８１】
【化１７】
2017537189.tif 000018
【００８２】
（化合物３について、Ｒ１、Ｒ２、Ｒ４、及びＲ５はそれぞれ独立して、Ｈ、アルキル、またはアルコキシより、さらにはＨまたはアルキルより、さらにＨより選択され、Ｒ３は、Ｈまたはアルキル、さらにはアルキル、及びさらにはＣ１−Ｃ５アルキルより選択される）、
より選択される。
【００８３】
高圧フリーラジカル重合、プロセス特性
「高圧重合プロセス」という用語は、本明細書で使用される場合、単独及びまたは共重合が、典型的には少なくとも１００ＭＰａ（例えば、１００ＭＰａ〜５００ＭＰａ）の高圧かつ高温（例えば、１００〜４００℃）条件で行われるフリーラジカル重合プロセスを指す。エチレンとアクリル酸及びメタクリル酸などの不飽和カルボン酸との高分子量の通常固体のコポリマーが良く知られる（例えば、米国特許第３，１３２，１２０号を参照されたい）。
【００８４】
高圧フリーラジカル重合プロセスによって、エチレン及び不飽和カルボン酸のコポリマーを産生するには、２つの主な反応器タイプ、即ちオートクレーブ反応器及び管形反応器がある。オートクレーブプロセスが、均質なエチレンカルボン酸インターポリマーの生成を可能にする一方、管形プロセスは、カルボン酸の高反応性に起因して、より均質性の低いエチレン−カルボン酸インターポリマーを導く。
【００８５】
開始剤
本発明のプロセスはフリーラジカル重合プロセスである。一般的に使用されるフリーラジカル開始剤は、パーエステル、パーケタール、パーオキシケトン、過炭酸塩、及び環状多官能過酸化物などの有機過酸化物を含む。これらの有機過酸化物開始剤は、重合可能なモノマーの重量に基づいて、典型的には０．００５〜０．２重量パーセントの従来量で使用される。他の好適な開始剤としては、アゾジカルボキシルエステル、アゾジカルボキシルジニトリル、及び１，１，２，２−テトラメチルエタン誘導体、ならびに所望の動作温度範囲においてフリーラジカルを形成することができる他の構成要素が挙げられる。過酸化物は、典型的には、好適な溶媒中、例えば、炭化水素溶媒中の希釈溶液として注入される。
【００８６】
連鎖移動剤（ＣＴＡ）
連鎖移動剤またはテロゲンは、重合プロセスにおけるメルトインデックスを制御するために使用される。連鎖移動は、成長するポリマー鎖の終了、故にポリマー物質の最終的な分子量を制限することに関与する。連鎖移動剤は、典型的には、成長するポリマー鎖と反応し、鎖の重合反応を止めて、新しいポリマー分子の成長を開始する水素原子ドナーである。これらの薬剤は、飽和炭化水素または不飽和炭化水素から、アルデヒド、ケトン、またはアルコールまで、多くの異なる種類のものであり得る。選択された連鎖移動剤の濃度を制御することにより、ポリマー鎖の長さ、ひいては分子量、例えば、数平均分子量Ｍｎを制御することができる。Ｍｎに関連しているポリマーのメルトフローインデックス（ＭＦＩまたはＩ２）は、同じように制御される。
【００８７】
好適な連鎖移動剤としては、ペンタン、ヘキサン、シクロヘキサン、プロペン、ペンテン、またはヘキサンなどの脂肪族及びオレフィン炭化水素、アセトン、ジエチルケトン、メチルエチルケトン（ＭＥＫ）、またはジアミルケトンなどのケトン、ホルムアルデヒドまたはアセトアルデヒド、プロピオンアルデヒドなどのアルデヒド、ならびにメタノール、エタノール、プロパノール、またはブタノールなどの飽和脂肪族アルデヒドアルコールが挙げられるが、これらに限定されない。連鎖移動剤は、モノマー連鎖移動剤であってもよい。例えば、ＷＯ２０１２／０５７９７５、ＵＳ６１／５７９，０６７、及びＵＳ６１／６６４，９５６を参照されたい。さらに、メルトインデックスは、メタン及びエタンのような、入ってくるエチレン不純物、ｔｅｒｔ−ブタノール、アセトンなどのような、過酸化物解離生成物、ならびにまたは開始剤を希釈するために使用される溶媒構成要素の蓄積及び制御によって影響され得る。これらのエチレン不純物、過酸化物解離生成物、及び／または希釈溶媒構成要素は、連鎖移動剤として機能し得る。
【００８８】
ポリマー
一実施形態において、本発明のエチレン系ポリマーは、０．９１０〜０．９６０、より典型的には０．９１５〜０．９５０、及びさらにより典型的には０．９２０〜０．９４０グラム毎立方センチメートル（ｇ／ｃｃまたはｇ／ｃｍ３）の密度を有する。一実施形態において、本発明のエチレン系ポリマーは、１９０℃／２．１６ｋｇで１０分当たり０．２〜５０００グラム（ｇ／１０分）、さらには１９０℃／２．１６ｋｇで１０分当たり０．５〜２０００グラム（ｇ／１０分）、さらには１９０℃／２．１６ｋｇで１０分当たり１．０〜１５００グラム（ｇ／１０分）のメルトインデックス（Ｉ２）を有する。
【００８９】
一実施形態において、エチレン系ポリマーは、エチレンアクリル酸（ＥＡＡ）、エチレンメタクリル酸（ＥＭＡＡ）、ビニルアセテート、エチルアクリレート、またはブチルアクリレートより選択される。また、任意の二次コモノマーは、一酸化炭素、シラン含有コモノマーなどを含む。エチレン−ＡＡ−ＭＡＡターポリマーなどのターポリマーも形成され得る。本発明のエチレン系ポリマーに使用される他の好適な二次または高級コモノマーとしては、エチレン性不飽和モノマー及び特にＣ３−２０アルファオレフィン、一酸化炭素、ビニルアセテート、ならびにＣ２−６アルキルアクリレートが挙げられるが、これらに限定されない。他の好適な二次または高級コモノマーは、Ｅｈｒｌｉｃｈ，Ｐ．；Ｍｏｒｔｉｍｅｒ，Ｇ．Ａ．；Ａｄｖ．Ｐｏｌｙｍｅｒ  Ｓｃｉｅｎｃｅ；Ｆｕｎｄａｍｅｎｔａｌｓ  ｏｆ  Ｆｒｅｅ−Ｒａｄｉｃａｌ  Ｐｏｌｙｍｅｒｉｚａｔｉｏｎ  ｏｆ  Ｅｔｈｙｌｅｎｅ；Ｖｏｌ．７，ｐｐ．３８６−４４８（１９７０）に記載される‐参考文献１を参照されたい。
【００９０】
添加剤
１つ以上の添加剤が、発明のポリマーを含む組成物に添加され得る。好適な添加剤としては、安定剤；粘土、滑石、二酸化チタン、ゼオライト、粉末金属を含む有機または無機粒子、炭素線維、窒化ケイ素線維、鋼ワイヤまたはメッシュ、及びナイロンまたはポリエステルひもなどの有機または無機線維、ナノサイズ粒子、粘土などの充填剤；粘着付与剤、パラフィン系またはナフテレン系（ｎａｐｔｈｅｌｅｎｉｃ）油を含む油増量剤が挙げられる。
【００９１】
定義
別段の記載、文脈からの黙示、または当該技術分野における慣習のない限り、すべての部分及びパーセントは重量に基づき、すべての試験方法は本開示の提出日時点で最新のものである。
【００９２】
「油」という用語は、当該技術分野において既知であり、典型的には、同じ温度及び圧力における水の粘度と比較して上昇した粘度を有する強粘液を指し、石油から生じるものである。油は、回転及び／または反復運動機序の移動表面間に潤滑及び低減した摩擦を提供する。油は、単一及び／または複数の構成要素からなり得る。潤滑性、流動性、熱安定性、及び／または他の特性を改善するために、添加剤が添加されてもよい。好適な油の例としては、鉱物油が挙げられる。
【００９３】
「ポリマー」という用語は、モノマーを、同じ種類または異なる種類のものにかかわらず、重合することによって調製される化合物を指す。したがって、ポリマーという総称は、ホモポリマー（ポリマー構造体に組み込まれ得る微量の不純物を理解して一種類のモノマーのみから調製されるポリマーを指す）という用語、及び下に定義される「インターポリマー」という用語を包含する。微量の不純物が、ポリマー内へ及び／またはポリマー内で組み込まれてもよい。
【００９４】
「インターポリマー」という用語は、少なくとも２つの異なる種類のモノマーの重合によって調製されるポリマーを指す。インターポリマーという総称は、コポリマー（２つの異なるモノマーから調製されるポリマーを指す）、及び３つ以上の異なるモノマーから調製されるポリマーを含む。
【００９５】
「エチレン系ポリマー」という用語は、ポリマーの重量に基づいて、過半量の重合されたエチレン、及び任意に少なくとも１つのコモノマーを含むポリマーを指す。
【００９６】
「エチレン系インターポリマー」という用語は、インターポリマーの重量に基づいて、過半量の重合されたエチレン、及び少なくとも１つのコモノマーを含むインターポリマーを指す。
【００９７】
「エチレン系コポリマー」という用語は、インターポリマーの重量に基づいて、過半量の重合されたエチレン、及び唯一のモノマー種類としてコモノマーを含むコポリマーを指す。
【００９８】
「高圧フリーラジカル重合プロセス」という表現は、本明細書で使用される場合、少なくとも１００ＭＰａ（１０００Ｂａｒ）の高圧で行われる、フリーラジカル開始された重合を指す。
【００９９】
「フィード」または「フィードストリーム」という用語は、本明細書で使用される場合、反応領域への入口で反応領域に添加される新鮮な及び／または再利用された反応物（複数可）を指す。
【０１００】
「補給」という用語は、本明細書で使用されるとき、反応物（複数可）（即ち、「補給エチレン」、「補給ＣＴＡ」、「補給コモノマー」など）に関して、高圧重合プロセスにおいて変換された及び／または失われた反応物（複数可）を補うために必要とされる反応物（複数可）のフィードストリームを指す。
【０１０１】
「新鮮な」という用語は、本明細書で使用されるとき、反応物（複数可）（即ち、「新鮮なエチレン」、「新鮮なＣＴＡ」）に関して、外部源（複数可）から提供され、再利用源（複数可）から内部提供されない反応物（複数可）を指す。例えば、ある実施形態において、新鮮なエチレンは、重合により消費された及び／もしくは例えばプロセスからのパージにより失われたエチレン、またはポリマー中の残留エチレンを補うために必要とされる「補給エチレン」として使用される。
【０１０２】
「反応領域」という用語は、本明細書で使用される場合、フリーラジカルの添加及び／もしくは構成要素のフリーラジカルへの分解により重合反応が開始もしくは再開始される、またはフリーラジカルを生成する、反応器領域を指す。
【０１０３】
「反応器系」という用語は、本明細書で使用される場合、ポリマーを重合及び単離するために使用される構成要素（装置）を指す。そのような構成要素／装置としては、１つ以上の反応器、ハイパー圧縮機、一次圧縮機、及びブースター圧縮機が挙げられるが、これらに限定されない。
【０１０４】
「注入点」という用語は、本明細書で使用される場合、装置（重合プロセスで使用される）の入口の場所を指し、ここでフィードストリームが装置に添加される。
【０１０５】
「往復運動装置」という用語は、本明細書で使用される場合、上下直線運動または前後直線運動などの繰り返し直線運動を発生させる装置を指す。そのような装置の例としては、プランジャポンプまたはプランジャ圧縮機が挙げられる。
【０１０６】
「回転装置」という用語は、本明細書で使用される場合、中心軸の周りに繰り返し角変位を発生させる装置を指す。そのような装置の例としては、回転アジテータ及び回転圧縮機が挙げられる。
【０１０７】
「回転アジテータ」という用語は、本明細書で使用される場合、高圧オートクレーブに取り付けられ、内部または外部の駆動機構、例えば電気モータによって駆動され、その回転運動を介して必要とされる逆混合を提供して、反応器の反応領域内で十分に混合されかつ安定した状態で反応を実行するアジテータを指す。回転アジテータは、内部軸受系によって支持される。軸受系の信頼性は、高反応性コモノマーの自己重合の発生及び／またはコモノマーの極性性質による冶金腐食によって影響を受ける。本発明の組成物を供給することが、軸受における潤滑を大いに改善し、軸受系におけるマイナスの効果を逆転させる。
【０１０８】
「加圧ポンプ」という用語は、液体またはフィードの圧力レベルをより高い圧力レベルに増大させるポンプ装置を指す。
【０１０９】
「加圧」という用語は、液体またはフィードの圧力をより高い圧力レベルに増大することを指す。
【０１１０】
「圧縮系」という用語は、蒸気（例えば、その臨界点より下または上のエチレン蒸気）の圧力をより高い圧力レベルに増大させる圧縮装置を指す。
【０１１１】
「圧縮」という用語は、蒸気（例えば、その臨界点より下または上のエチレン蒸気）の圧力をより高い圧力レベルに増大することを指す。
【０１１２】
ブースター圧縮機（ブースター）は、例えば、以下、ａ）ＬＰＳ（低圧セパレータ：Ｌｏｗ  ｐｒｅｓｓｕｒｅ  Ｓｅｐａｒａｔｏｒ）から入ってくる低圧リサイクル、及びｂ）任意に、リサイクルされた圧縮機パッキン漏れを、それぞれ一次圧縮機の入口側で必要とされる圧力レベルまで圧縮する装置である。この圧縮は、１つまたは複数の圧縮段階で起こり得、かつ中間冷却と組み合わされ得る。ブースターは、単一または複数の圧縮機フレームからなり得、かつ潜在的には一次圧縮機フレーム（複数可）と組み合わされ得る。
【０１１３】
一次圧縮機（一次）は、例えば、以下、ａ）新鮮な流入エチレン、及び／またはｂ）ブースターから入ってくる低圧リサイクル、及び／またはｃ）リサイクルされた圧縮機パッキン漏れを、それぞれハイパー圧縮機の入口側で必要とされる圧力レベルに圧縮する装置である。この圧縮は、１つまたは複数の圧縮段階で起こり得、かつ中間冷却と組み合わされ得る。一次は、単一または複数の圧縮機フレームからなり得、かつ潜在的にはブースター圧縮機フレーム（複数可）と組み合わされ得る。
【０１１４】
ハイパー圧縮機（ハイパー）または二次圧縮機は、例えば、以下、ＨＰＲ（高圧リサイクル：Ｈｉｇｈ  Ｐｒｅｓｓｕｒｅ  Ｒｅｃｙｃｌｅ）及び／または一次圧縮機から入ってくるエチレンを、反応器にその入口圧力設定点で供給するために必要とされる圧力レベルに圧縮する装置である。この圧縮は、１つまたは複数の圧縮段階で起こり得、かつ中間冷却と組み合わされ得る。ハイパーは、典型的には、プランジャ反復運動圧縮機を含み、かつ単一または複数の圧縮機フレームからなり得る。
【０１１５】
高反応性コモノマーを供給することは、反応性コモノマーを加圧して、超高圧反復運動プランジャポンプで、反応器領域へ直接、及び／もしくはフィードストリームから反応領域へ供給すること、ならびに／または高圧ポンプで加圧することと、反復運動プランジャ圧縮機（例えば、ハイパー、一次、及び／またはブースター）を介してさらに圧縮することとの組み合わせによって反応性コモノマーを供給することを含み得る。
【０１１６】
双極子モーメントは、当該技術分野で既知の用語であり、分子の正味分子極性の測量として使用される。分子の双極子モーメントは、典型的には、例えば、“ＣＲＣ  Ｈａｎｄｂｏｏｋ  ｏｆ  Ｃｈｅｍｉｓｔｒｙ  ａｎｄ  Ｐｈｙｓｉｃｓ；”９２ｎｄ  ｅｄｉｔｉｏｎ，２０１１、及び“ＣＤＣ  Ｈａｎｄｂｏｏｋ  ｏｆ  Ｃｈｅｍｉｓｔｒｙ  ａｎｄ  Ｐｈｙｓｉｃｓ；”４９ｔｈ  ｅｄｉｔｉｏｎ，１９６８などのＣｈｅｍｉｃａｌ  Ｈａｎｄｂｏｏｋに報告される。
【０１１７】
「非芳香族極性化合物」という用語は、本明細書で使用される場合、少なくとも１つのヘテロ原子（例えば、Ｏ、Ｎ、Ｓ、またはＰ）を含む脂肪族化合物を指す。
【０１１８】
「酸及び／またはエステル基を含有するコモノマー」という用語は、本明細書で使用される場合、カルボン酸基及び／またはエステル基を含有するコモノマーを指す。
【０１１９】
「含む」、「有する」、及びそれらの派生語は、いかなる追加の構成要素、ステップ、または手順の存在も、同じものが具体的に開示されるか否かにかかわらず、それらを除外することを意図しない。疑義が生じないようにするために、「含む」という用語を使用して請求されるすべての組成物は、別段の記載のない限り、ポリマーであるかどうかにかかわらず、任意の追加の添加剤、アジュバント、または化合物を含み得る。対照的に、「から本質的になる」という用語は、操作性に不可欠でないものを除いて、後続の列挙の範囲からいかなる他の構成要素、ステップ、または手順も除外する。「からなる」という用語は、具体的に描写または列挙されないいかなる構成要素、ステップ、または手順も除外する。
【０１２０】
試験方法
密度：密度測定用の試料は、ＡＳＴＭ  Ｄ  １９２８に従って調製する。ポリマー試料を、１９０℃及び３０，０００ｐｓｉ（２０７ＭＰａ）で３分間、次いで２１℃及び２０７ＭＰａで１分間押圧する。測定は、ＡＳＴＭ  Ｄ７９２、方法Ｂを使用した１時間の試料押圧中に行う。
メルトインデックス：メルトインデックス、即ちＩ２（グラム／１０分またはｄｇ／ｍｉｎ）を、ＡＳＴＭ  Ｄ  １２３８、条件１９０℃／２．１６ｋｇに従って測定する。Ｉ１０を、ＡＳＴＭ  Ｄ  １２３８、条件１９０℃／１０ｋｇで測定する。
【０１２１】
実験
試薬
表１は、以下の研究に使用される試薬、供給元、及び各試薬の純度を列挙する。
【０１２２】
【表１】
2017537189.tif 000019
【０１２３】
研究Ｉ−アクリル酸（ＡＡ）自己重合研究
清潔な窒素雰囲気ドライボックス内で、アクリル酸（ＡＡ）、さらに阻害剤（ＰＴＺまたは４−ＨＴ）、油もしくは希釈剤を、４０ｍｌバイアル中、周囲温度で一緒に混合し、不活性物封止層付きのねじキャップで封止した。次いで、バイアルをドライボックスから取り出し、１００℃に設定された加熱シェーカー内に入れた。毎１０分、バイアルの内容物を、重合の何らかの徴候がないか観察した。混濁の視覚的外観によりポリマーが認められるとすぐに、実験を停止し、重合の時間を記録した。すべての場合において、阻害剤は、ドライボックス内、周囲温度で、油または希釈剤の添加前にアクリル酸と事前混合された。結果を、表２、３、及び４に示す。
【０１２４】
【表２】
2017537189.tif 000020
【０１２５】
【表３】
2017537189.tif 000021
【０１２６】
【表４】
2017537189.tif 000022
【０１２７】
表２に見られるように、非常に低いレベルのフェノチアジン（ＰＴＺ）が、アクリル酸（ＡＡ）自己重合を効果的に阻害するために使用され得る。実験１〜４を実験５〜、８と比較すると、アクリル酸への鉱物油の添加も自己重合までの時間を増加させることも分かる。アクリル酸へのフェノチアジン及び油の添加は、自己重合時間をさらに増加させる。同様の結果が、４−ヒドロキシＴｅｍｐｏ（４−ＨＴ）阻害剤を使用した表３でも観察される。
【０１２８】
表４では、実験は、ポリプロピレングリコール（約２．０〜２．５デバイの双極子モーメント）及びジグリム（約１．９〜２．０のデバイ双極子モーメント）を含む極性希釈剤を用いて実施された。驚くべきことに、これらの場合において、自己重合速度は、これらの希釈剤の添加によって低減されず、高レベルのフェノチアジン阻害剤を使用することから実現される阻害は存在しなかった。
【０１２９】
重合設計
図１は、オートクレーブ反応器、管形反応器、またはオートクレーブ及び管形反応器の両方の組み合わせ（図１内の反応器）を含む反応器系を有する高圧（共）重合プラントの一般的フロースキームを示す。ストリーム（１）は、新鮮なエチレン補給を表し、これは、一次圧縮機（一次）により、ブースター圧縮機（ブースター）の出口と一緒にストリーム（２）へと圧縮される。ストリーム（２）は、高圧セパレータ（ＨＰＳ）からの高圧リサイクルストリーム（１７）と組み合わされ、ハイパー圧縮機（ハイパー）の吸引口（複数可）へ供給される。ハイパーは、エチレンフィードストリームを、高圧反応器（反応器）へ供給するのに十分なレベルに圧縮する。描写はされないが、フロースキームはまた、ハイパー圧縮機の２つ以上の入口にわたるストリーム（２）及びストリーム（１７）の部分組み合わせ及び／または分散を含み得る。
【０１３０】
ストリーム（４）、（５）、及び／または（１５）は、ＣＴＡ系補給フィードを描写する。ＣＴＡ補給は、ブースター／一次圧縮機区域内のストリーム（１５）を介して、またはストリーム（４）及び（５）を介して供給され得る。原則として、ＣＴＡ補給は、主要な圧縮ストリームにわたって自由に分散され得るか、ならびに／またはサイドストリーム（８）及びフロントストリーム（９）にわたって供給及び／もしくは分散され得る。ＣＴＡ補給ストリーム（４）及び／または（５）は、ハイパー圧縮機の入口（複数可）、段階間（複数可）、もしくは出口（複数可）、及び／または反応領域の入口（複数可）に供給され得る。ＣＴＡ系は、単一及び／または複数の構成要素からなり得、かつ様々な組成物を含み得る。
【０１３１】
ストリーム（６）、（７）、及び／または（１８）は、コモノマーフィードを描写する。コモノマーフィードは、ハイパー圧縮機入口ストリーム（３）内に、またはストリーム（６）及び（７）を介して注入され得、かつ原則として、サイドストリーム（８）及び／またはフロントストリーム（９）に供給されるか、及び／またはそれらにわたって分散される主要な圧縮ストリームにわたって自由に分散され得る。コモノマーストリーム（６）及び／または（７）は、ハイパーの入口（複数可）、段階間（複数可）、または出口（複数可）に供給されるか、反応器への個々のエチレンフィードストリームへ供給されるか、及び／または反応領域に直接供給され得る。ハイパー圧縮機の吐出温度は、典型的には、６０〜１００℃の範囲にある。
【０１３２】
反応器中、重合はフリーラジカル開始系の助けを借りて開始され、各反応領域内に注入され、及び／またはそこで活性化される。各反応領域内の最高温度は、各反応領域に注入される開始系の濃度及び／またはフィード量を調節することにより設定点で制御される。反応器系は、オートクレーブ及び／または管形反応器を含み得る。反応器は、単一及び／または複数のオートクレーブ及び／または管形反応領域からなり得る。
【０１３３】
反応が終了し、複数の冷却ステップを適用した後、反応混合物を減圧及び／または冷却し（１０）、高圧セパレータ（ＨＰＳ）中で分離した。ＨＰＳは、反応混合物を、少量のワックス及び／または同伴ポリマーを含有するエチレンリッチのストリーム（１５）と、さらなる分離のために低圧セパレータ（ＬＰＳ）へ送られるポリマーリッチのストリーム（１１）とに分離する。エチレンストリーム（１５）は、ストリーム（１７）中で冷却及び洗浄される。ストリーム（１６）は、不純物及び／または不活性物を取り除くためのパージストリームである。
【０１３４】
ＬＰＳ中で分離されたポリマーは、（１２）でさらに処理される。ＬＰＳ中で取り除かれたエチレンは、ブースターに供給され、ここでは、圧縮中、溶媒、潤滑油、未反応コモノマーなどの凝縮可能物が収集され、ストリーム（１４）を介して取り除かれる。ブースターの出口は、補給エチレンストリーム（１）と組み合わされ、一次圧縮機によりさらに圧縮される。
【０１３５】
図１に示される反応器系は、ブースター、一次、及びハイパー圧縮機の反応器までの配列の異なる構成を除外しない。さらには、ＣＴＡ及びコモノマーのような補給フィードストリームは、ブースター／一次／ハイパー圧縮機セクション内の異なる場所で供給され得るか、及び／または反応器に直接供給され得る。開始剤は、反応領域に入る前にエチレン反応器フィードストリームに注入され得るか、または反応領域に直接注入され得る。
【０１３６】
３つの潜在的な重合シナリオを以下に説明する。
【０１３７】
シナリオ１
超高圧圧縮機（例えば、ハイパー圧縮機）は、酸及び／またはエステル基（例えば、アクリル酸）を含有する１〜４重量％のコモノマーを有するエチレンガスを、高圧リサイクル圧力から≧１００ＭＰａの反応器圧力まで圧縮する。超高圧圧縮機の吐出圧力は１２０ＭＰａである。本明細書に記載されるような発明の組成物を、≧５ｌｂｓ／時（例えば、２５ｌｂｓ／時）で、高圧で、超高圧圧縮機の各シリンダのパッキン潤滑ポートに継続的にポンプ注入する。圧縮機全体の潤滑速度は、例えば、およそ２５ｌｂｓ／時である。本発明の組成物は、パッキンセット内でコモノマーと密接に接触しており、それらの領域でのコモノマーの自己重合を防ぐ。パッキンセット内のコモノマーのポリマー形成の低減に起因して、シリンダ寿命が増大する。
【０１３８】
シナリオ２
超高圧反復運動、容積式ポンプを使用して、酸及び／またはエステル基（例えば、アクリル酸）を含有するコモノマーを、反応器圧力≧１００ＭＰａでハイパー圧縮機の下流に注入する。本明細書に記載されるような発明の組成物を、≧５ｌｂｓ／時（例えば、２５ｌｂｓ／時）で、高圧で、容積式ポンプの各シリンダのシールへ継続的にポンプ注入する。本発明の組成物は、ポンプシール内にあるコモノマーと密接に接触しており、シール領域内の自己重合を防ぐ。シール内のポリマー蓄積の低減に起因して、ポンプシール寿命が増大する。
【０１３９】
シナリオ３
アジテータを使用して、圧力≧１００ＭＰａで動作される高圧反応器中の反応器内容物を混合する。アジテータは、モータ、へら付き撹拌シャフト、及び軸受アセンブリからなる。本明細書に記載されるような組成物を、≧５ｌｂｓ／時（例えば、２５ｌｂｓ／時）で、撹拌シャフト上の軸受ケーシングに継続的にポンプ注入する。本発明の組成物は、酸及び／またはエステル基（例えば、アクリル酸）を含有するコモノマーと密接に接触しており、これらの領域内のポリマー蓄積を防ぐ。軸受内のポリマー蓄積の低減に起因して、軸受寿命が増大する。
【図１】
2017537189.tif 000029
【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
少なくとも
Ａ）油と、
Ｂ）以下の化合物ｉ）〜ｉｖ）
【化１】
2017537189.tif 000030
（化合物１について、Ｒ１、Ｒ２、Ｒ３、Ｒ４、Ｒ５、Ｒ６、Ｒ７、及びＲ８はそれぞれ独立して、Ｈ、アルキル、またはアルコキシより選択される）、
【化２】
2017537189.tif 000031
（化合物２について、Ｒ１はＯＨまたはＯ−Ｒより選択され、式中、Ｒがアルキルであり、Ｒ２、Ｒ３、Ｒ４、及びＲ５はそれぞれ独立して、Ｈ、アルキル、またはアルコキシより選択される）、
【化３】
2017537189.tif 000032
（化合物３について、Ｒ１、Ｒ２、Ｒ４、及びＲ５はそれぞれ独立して、Ｈ、アルキル、またはアルコキシより選択され、Ｒ３はＨまたはアルキルより選択される）、または
ｉｖ）化合物１〜３のうちの２つ以上の組み合わせ、
より選択される少なくとも１つの化合物と、を含む組成物であって、前記組成物が、アルコールを除きかつ上記化合物２以外の非芳香族極性化合物を１．０重量パーセント以下（前記組成物の重量に基づいて）含み、前記非芳香族化合物が１．００デバイ以上の双極子モーメントを有する、組成物。
【請求項２】
前記化合物が、前記油の重量に基づいて、５〜６０，０００ｐｐｍの量で存在する、請求項１に記載の組成物。
【請求項３】
前記油及び化合物が、前記組成物の重量に基づいて、前記組成物の９９．０重量パーセント以上を構成する、請求項１または請求項２に記載の組成物。
【請求項４】
前記化合物が、以下の化合物ａ）〜ｄ）、
【化４】
2017537189.tif 000033
【化５】
2017537189.tif 000034
【化６】
2017537189.tif 000035
またはｄ）それらの組み合わせ、より選択される、請求項１〜３のいずれか一項に記載の組成物。
【請求項５】
エチレン系インターポリマーを調製するためのプロセスであって、前記プロセスが、エチレンと酸及び／またはエステル基を含有する少なくとも１つのコモノマーとを含む混合物を、１００ＭＰａ以上の圧力で、少なくとも１つのフリーラジカル開始剤の存在下で、かつ少なくとも１つの反応器と、以下
ａ）往復運動装置、
ｂ）回転装置、
ｃ）またはそれらの組み合わせ、
より選択される少なくとも１つの構成要素と、を含む反応器系内で、重合することを含み、請求項１〜４のいずれか一項に記載の組成物が、前記少なくとも１つの構成要素に注入される、プロセス。
【請求項６】
前記重合の間、前記組成物が前記少なくとも１つの構成要素に継続的に注入される、請求項５に記載のプロセス。
【請求項７】
前記コモノマーが、アクリル酸、エチレンアクリレート、またはそれらの組み合わせより選択される、請求項５または請求項６に記載のプロセス。
【請求項８】
エチレンと酸及び／またはエステル基を含有する少なくとも１つのコモノマーとを含む混合物の重合において使用される往復運動装置及び／または回転装置内のポリマー蓄積を低減するためのプロセスであって、請求項１〜４のいずれか一項に記載の組成物を前記往復運動装置及び／または回転装置に注入することを含む、プロセス。
【請求項９】
前記重合の間、前記組成物が前記往復運動装置及び／または回転装置に継続的に注入される、請求項８に記載のプロセス。
【請求項１０】
前記コモノマーが、アクリル酸、エチレンアクリレート、またはそれらの組み合わせより選択される、請求項８または請求項９に記載のプロセス。
【国際調査報告】
2017537189.tif 000036
2017537189.tif 000037
2017537189.tif 000038
2017537189.tif 000039
2017537189.tif 000040